РЕМОНТНО-ВОССТАНОВИТЕЛЬНАЯ ПРИСАДКА К СМАЗОЧНЫМ МАТЕРИАЛАМ
REPAIR AND RECOVERY ADDITIVE TO LUBRICANTS

Изобретение относится к составу металлоплакирующей присадки к смазочным материалам.
Известны металлоплакирующие присадки к смазочным композициям, реализующие в процессе работы металлоплакирование трущихся поверхностей. Они содержат в своем составе смесь жирных кислот, соли или порошки пластичных металлов, глицерин и ряд других компонентов [1].
К изобретению наиболее близка по своему составу металлоплакирующая присадка к смазочным маслам, содержавшая в мас.%: олеат меди 3…5, глицерат меди 1…3, глицерин 5…10 и олеиновая кислота до 100 [2].
Недостатком присадки является недостаточная ее эффективность в образовании металлоплакирующих пленок, что создает трудности по плакированию металлами трущихся с малыми давлениями соединений, а также недостаточные противозадирные свойства образующихся пленок при работе в паре с алюминиевыми антифрикционными сплавами.
С целью повышения противозадирных свойств защитных металлоплакирующих пленок на стальных поверхностях, работающих в паре трения с алюминиевыми антифрикционными сплавами, в присадку дополнительно включены олеат алюминия и оксалат алюминия, а также оксалиновая кислота в следующем составе, мас.%:
олеат меди
3…5
глицерат меди
1…3
олеат алюминия
3…5
оксалат алюминия
5…10
глицерин
5…10
оксалиновая кислота
5…10
олеиновая кислота
остальное.
Повышение верхних границ концентраций составляющих, кроме олеиновой кислоты, ведет к повышению стоимости, а их снижение приводит к уменьшению эффективности присадки.
Процесс плакирования трущихся соединений медью и оловом осуществляется в результате их восстановления из солей и осаждения в присутствии олеиновой кислоты и поверхностно-активных веществ, содержащихся в смазочной композиции. При ее применении в составе смазочной композиции на поверхностях трения образуется композиционная медно-алюминиевая защитная пленка с высокими противозадирными и противоизносными свойствами.
Пример изготовления присадки. Присадка готовится на основе олеиновой, оксалиновой кислот и глицерина, в смесь которых последовательно в установленных пропорциях вводятся соли меди и алюминия.
Полученный состав интенсивно перемешивают в течение 10…15 минут, а затем нагревают до температуры +95°С на масляной или водяной бане и выдерживают при этой температуре в течение 60 минут. После этого полученный состав тщательно фильтруют.
Контроль качества производят по содержанию в присадке растворенных металлов методом рентгеноспектрального флуоресцентного анализа. Суммарное содержание должно быть не менее 5%, а цвет полученного состава должен быть равномерным темно-зеленым. Не допускается также наличие нерастворимых примесей.
2
Результаты испытаний присадки. Триботехнические свойства присадки, введенной в моторное масло М-10-Г в количестве 0,5 мас.%, исследовались на модернизированной машине трения АЕ-5М по схеме торцевого трения трех пальчиковых образцов, изготовленных из алюминиевого сплава АО-20-1 по стальному диску из стали 45 при капельной смазке.
Испытания проводились при нагрузке Р=500 Н, относительной скорости скольжения V=6,4 м/с и продолжительности цикла t=3600 с. В качестве базы сравнения использовались чистые моторные масла на аналогичных режимах испытаний.
Результаты испытаний указывают, что применение присадки обеспечивает образование на трущихся поверхностях защитной медно-алюминиевой пластичной пленки, что снижает интенсивность изнашивания пальчиковых алюминиевых образцов до 5 раз, стального диска до 10 раз; температуру в зоне трения на 50…60°, а коэффициент трения до значения µ=0,0005.
Пример использования изобретения. Плакирование поверхностей шейки коленчатого вала дизельного двигателя СМД-62 при капитальном ремонте на Ростокинском ремонтном заводе.
Металлоплакирующую присадку следующего состава, мас.%:
олеат меди
3
глицерат меди
2
олеат алюминия
5
оксалат алюминия
10
глицерин
10
оксалиновая кислота
10
олеиновая кислота
остальное,
2
в количестве 0,5 мас.% растворяют в моторном масле М-10-Г и заливают в картер двигателя СМД-62. Эксплуатация двигателя в течение 100 моточасов обеспечивает образование (плакирование) на поверхностях трения соединения стальная шейка коленчатого вала - алюминиевый вкладыш медно-алюминиевой защитной пленки, определяемой при помощи рентгеноспектрального флуоресцентного анализа.
Металлоплакирующая присадка к смазочной композиции способствует «залечиванию» микродефектов (задиров) не только на шейках коленчатого вала, но и дефектов на поверхностях алюминиевых вкладышей с последующей реализацией в процессе работы в трущихся соединениях избирательного переноса при трении (эффекта безызносности).
Источники информации
1. Кужаров А.С., Онишук Н.Ю. Свойства и применение металлоплакирующих смазок. Тематичесий обзор. - М.: ЦНИИТЭИ, 1985. - 60 с.
2. Патент РФ 2044761 С1. 27.09.1995.